【手続補正書】
【提出日】平成16年2月20日(2004.2.20)
【手続補正１】
【補正対象書類名】明細書
【補正対象項目名】特許請求の範囲
【補正方法】変更
【補正の内容】
【特許請求の範囲】
【請求項１】
酸化アルミニウムを含有する供給源から無機アルミニウム物質および非晶質シリカを製造するための、次のステップを含む方法：
（ａ）該酸化アルミニウムを含有する供給源を用意するステップ；
（ｂ）フルオロケイ酸アルミニウム溶液および固体残留物を入手するために、浸出段階でフルオロケイ酸を用いて該酸化アルミニウムを含有する供給源を浸出させるステップ；および
（ｃ）  前記フルオロケイ酸アルミニウム溶液を前記残留物から分離するステップ。
【請求項２】
前記フルオロケイ酸アルミニウム溶液を硫酸と一緒に加熱することにより前記溶液からフッ素除去するステップをさらに含む請求項１記載の方法。
【請求項３】
四フッ化シリコンを蒸発させるために前記溶液を沸騰させるステップをさらに含む請求項１記載の方法。
【請求項４】
前記酸化アルミニウムを含有する供給源が、粘土、石炭灰およびボーキサイトからなる群から選択される請求項１記載の方法。
【請求項５】
前記浸出させるステップが４０〜８０℃の温度範囲内で実施される請求項１記載の方法。
【請求項６】
前記浸出させるステップが６０〜７０℃の温度範囲内で実施される請求項１記載の方法。
【請求項７】
該供給源が、シリコン、鉄、およびその酸化物からなる群から選択される材料を含有する少なくとも1つの不純物を含有しており、前記残留物中に前記少なくとも１つの不純物の少なくとも一部分を含有する請求項１記載の方法。
【請求項８】
前記少なくとも１つの不純物に酸化鉄が含まれており、前記酸化鉄が前記浸出段階において実質的に不溶性である請求項７記載の方法。
【請求項９】
前記少なくとも１つの不純物にシリカが含まれており、前記シリカが前記浸出段階において実質的に不溶性である請求項７記載の方法。
【請求項１０】
前記浸出段階への供給材料におけるフルオロケイ酸対アルミナの重量比が３．０対１を超える請求項１記載の方法。
【請求項１１】
前記浸出段階への供給材料におけるフルオロケイ酸対アルミナの重量比が４．０対１を超える請求項１記載の方法。
【請求項１２】
前記沸騰させるステップがフッ化アルミニウム三水和物を沈殿させるために実施される請求項３記載の方法。
【請求項１３】
フッ化アルミニウムを製造するために有用な、次のステップをさらに含む請求項１記載の方法：
フッ化アルミニウム三水和物沈殿物を入手するために前記フルオロケイ酸アルミニウム溶液を沸騰させるステップ；および
無水フッ化アルミニウムを入手するために前記沈殿物を加熱処理するステップ。
【請求項１４】
硫酸アルミニウム生成物を製造するために有用な、次のステップをさらに含む請求項１記載の方法：
固体水和化硫酸アルミニウム生成物を入手するために、十分な量の硫酸を前記フルオロケイ酸アルミニウム溶液と一緒に混合することにより前記フルオロケイ酸アルミニウム溶液からフッ素除去するステップ、および
前記浸出段階へ再循環させるためにフルオロケイ酸を再生するステップ。
【請求項１５】
次のステップをさらに含む請求項３記載の方法：
シリカを生成するために前記四フッ化シリコンと水とを反応させるステップ。
【手続補正２】
【補正対象書類名】明細書
【補正対象項目名】０００４
【補正方法】変更
【補正の内容】
【０００４】
（発明の要約）
本発明の目的は、酸化アルミニウムを含有する供給源から無機アルミニウム物質および非晶質シリカを製造するための、次のステップを備える改良方法を提供することである：（ａ）該酸化アルミニウムを含有する供給源を用意するステップ；（ｂ）フルオロケイ酸アルミニウム溶液および固体残留物を入手するために、浸出段階でフルオロケイ酸を用いて該酸化アルミニウムを含有する供給源を浸出させるステップ；および（ｃ）前記フルオロケイ酸アルミニウム溶液を前記残留物から分離するステップ。
本発明の一つの好ましい実施形態では、本方法は上記に定義されており、前記フルオロケイ酸アルミニウム溶液を硫酸と一緒に加熱することにより前記溶液からフッ素除去するステップをさらに含んでいる。
また、別の好ましい実施形態では、本発明の方法は上記に定義されており、四フッ化シリコンを蒸発させるために前記溶液を沸騰させるステップをさらに含んでいる。
本発明のさらに別の好ましい実施形態では、本方法は上記で定義されており、このとき前記前記酸化アルミニウムを含有する供給源が、粘土、石炭灰およびボーキサイトからなる群から選択される。
本発明のさらに別の好ましい実施形態では、本方法は上記に定義されており、このとき前記浸出させるステップが４０〜８０℃の温度範囲内で実施される。さらに本発明によれば、本方法は上記で定義されており、このとき前記浸出させるステップが６０〜７０℃の温度範囲内で実施される。
本発明のさらに別の好ましい実施形態では、本方法は上記に定義されており、このとき該供給源が、シリコン、鉄、およびその酸化物からなる群から選択される材料を含有する少なくとも1つの不純物を含有しており、前記残留物中に前記少なくとも１つの不純物の少なくとも一部分を含有する。
本発明のさらに別の好ましい実施形態では、本方法は上記に定義されており、前記少なくとも１つの不純物に酸化鉄が含まれており、前記酸化鉄が前記浸出段階において実質的に不溶性である。
本発明のさらに別の好ましい実施形態では、本方法は上記に定義されており、前記少なくとも１つの不純物にシリカが含まれており、前記シリカが前記浸出段階において実質的に不溶性である。


【手続補正３】
【補正対象書類名】明細書
【補正対象項目名】０００５
【補正方法】変更
【補正の内容】
【０００５】
本発明のさらに別の好ましい実施形態では、本方法は上記に定義されており、前記浸出段階への供給材料におけるフルオロケイ酸対アルミナの重量比が３．０対１を超える。
本発明のさらに別の好ましい実施形態では、本方法は上記に定義されており、前記浸出段階への供給材料におけるフルオロケイ酸対アルミナの重量比が４．０対１を超える。
本発明のさらに別の好ましい実施形態では、本方法は上記に定義されており、前記沸騰させるステップがフッ化アルミニウム三水和物を沈殿させるために実施される。
本発明のさらに別の好ましい実施形態では、本方法は上記に定義された通りであり、フッ化アルミニウムを製造するために有用な、次のステップをさらに含んでいる：フッ化アルミニウム三水和物沈殿物を入手するために前記フルオロケイ酸アルミニウム溶液を沸騰させるステップ；および無水フッ化アルミニウムを入手するために前記沈殿物を加熱処理するステップ。
本発明のさらに別の好ましい実施形態では、本方法は上記に定義されており、硫酸アルミニウム生成物を製造するために有用な、次のステップをさらに含んでいる：固体水和化硫酸アルミニウム生成物を入手するために、十分な量の硫酸を前記フルオロケイ酸アルミニウム溶液と一緒に混合することにより前記フルオロケイ酸アルミニウム溶液からフッ素除去するステップ、および前記浸出段階へ再循環させるためにフルオロケイ酸を再生するステップ。
本発明のさらに別の好ましい実施形態では、本方法は上記に定義されており、次のステップをさらに含んでいる：シリカを生成するために前記四フッ化シリコンと水とを反応させるステップ。


【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】